(57)【特許請求の範囲】
【請求項１】
顔料と、ケイ酸アルミニウムと、アクリル系樹脂エマルションと、ポリエチレンワックスエマルションと、水とを少なくとも含むことを特徴とする筆記板用水性インキ。
【請求項２】
アクリル系樹脂エマルションが、アクリル酸エステルの重合物またはアクリル酸エステルとスチレンとの共重合物のエマルションであることを特徴とする請求項１記載の筆記板用水性インキ組成物。
【請求項３】
ポリエチレンワックスエマルションが、分子量５００〜１０，０００のポリエチレンのエマルションであることを特徴とする請求項１又は２記載の筆記板用水性インキ組成物。
【発明の詳細な説明】
【０００１】
【発明の属する技術分野】
本発明は筆記板用水性インキに関するものであり、更に詳細には、非浸透性である樹脂板、金属板、ホーロー板、ガラス板、焼き付け塗装板、フィルムなどの筆記面に筆記することができ、且つ、濡れ雑巾、ウェットティッシュ、湿式黒板拭き等の濡れた拭き材で容易にその筆跡を消去することが可能な筆記板用水性インキに関する。尚、本発明において筆記板用インキとは、上記樹脂板、金属板、ホーロー板、ガラス板、焼き付け塗装板、フィルムなどの非浸透性筆記面に筆記可能なインキを意味し、所謂ホワイトボードのようなもののみに使用するインキを意味するものではない。
【０００２】
【従来の技術】
従来、非吸収面に筆記した筆跡が消去可能である筆記板用水性インキ組成物が数々知られている。これら筆記板用水性インキ組成物は、例えば、特開平３−６２８６３号公報、特開平４−２３９５６９号公報、特開平６−１２２８４９号公報などに開示されているように、顔料と樹脂と剥離剤とからなっている。
【０００３】
【発明が解決しようとする課題】
しかしながら、上記従来の筆記板用水性インキは、非浸透性である筆記面での筆跡の消去性は可能であるが、その反面、剥離剤が含まれており、筆跡に触れる事により簡単に消えてしまう為、手や服を汚してしまったり、筆跡が読みとれなくなってしまうという問題点を有している。
本発明は、上記、単に擦過したのみでは剥離せず、しかも、消去しようとしたときには容易に消去可能な筆記板用水性インキを提供することを課題とする。
【０００４】
【問題を解決するための手段】
本発明は、顔料と、ケイ酸アルミニウムと、アクリル系樹脂エマルションと、ポリエチレンワックスエマルションと、水とを少なくとも含む筆記板用水性インキを要旨とするものである。
【０００５】
以下に本発明の各成分について詳細に説明する。
顔料は着色剤として使用するものであって、従来公知のアゾ系顔料、縮合ポリアゾ系顔料、フタロシアニン系顔料、キナクリドン系顔料、インジゴ系顔料、チオインジゴ系顔料などの有機顔料やカーボンブラック、紺青、ベンガラ、酸化チタン等の無機顔料及びアルミニウム粉末、真鍮粉末などの金属粉顔料や、これらの顔料、蛍光顔料及びパール顔料などの中から、筆記板用水性インキ中に微粒子として安定に分散し得るものを１種または２種以上を適宣選択して用いることができる。その使用量は、顔料の種類や他のインキ成分により異なるものの、筆記板用水性インキ全量に対して１〜４０重量％、好ましくは５〜３０重量％である。
【０００６】
ケイ酸アルミニウムは、水性顔料分散液中において、隠蔽性を付与するものであるが、むしろ顔料と併用することにより、顔料単独で使用するより隠蔽性が向上することができる隠蔽性向上のための補助剤及び筆記した文字を遠くからでも見やすくするつや消し材として使用される。
その使用量は、筆記板用水性インキ全量に対して１〜２０重量％、好ましくは５〜１５重量％である。
【０００７】
アクリル系樹脂エマルションは、顔料の分散及び塗膜形成附与という目的で使用するものであり、特に限定なく使用可能であるが、アクリル酸エステルの重合物またはアクリル酸エステルとスチレンとの共重合物のエマルションが好ましく用いられる。
具体的には、アクリル酸エステルの重合物としてはプライマルＡＣ−２２、同ＡＣ−２６１、同ＡＣ−７３、同ＡＣ−３４４４、同ＡＣ−２２３５（以上、ローム・アンド・ハース・ジャパン（株）製）、ＪＳＲアクリルエマルションＡＥ３２２、同５１７、同５１３Ａ、同８１５（以上、日本合成ゴム（株）製）、モビニール７００、同７１０、同７２７、同７４４、同７４５、同７４７、同９３０、同９３１、同ＤＭ７７２、同ＤＭ７７４（以上、ヘキスト合成（株）製）などが挙げられる。アクリル酸エステルとスチレンの共重合物のエマルションとしてはモビニール７０７、同７２８、同同８６０、同８６１、同９３３、同９４６、同ＤＭ６０（以上、ヘキスト合成（株）製）、ニカゾールＲＸ−２９１、同ＲＸ−３８３、同ＲＸ−２８４Ａ、同ＲＸ−５３３Ｋ、同ＲＸ−７８Ｂ、同ＲＸ−５６８（以上、日本カーバイド工業（株）製）、ジョンクリル６１Ｊ、同６２，同４５０、同５０１（以上ジョンソン（株）製）などが挙げられる。これらのアクリル系樹脂エマルションは、１種又は２種以上が使用可能である。
これらのアクリル系樹脂エマルションの使用量は、筆記板用水性インキ全量に対してアクリル系樹脂エマルションの固形分量として１〜１０重量％、好ましくは２〜７重量％である。
【０００８】
ポリエチレンワックスエマルションは、エチレン低重合体をノニオン系界面活性剤やアニオン系界面活性剤などの界面活性剤を用い水に分散させたものである。エチレン低重合体は、エチレンの重合、高分子量ポリエチレンの分解、高分子量ポリエチレン製造の際に副生する低重合体の分離という３種の製法により得ることができる。ポリエチレンワックスエマルションにおけるポリエチレンの分子量は、５００〜１０，０００のものが好ましい。
ポリエチレンワックスエマルションは、筆跡の塗膜形成附与性及び消去性を向上する目的で使用するものであり、特に限定無く使用可能である。
具体的には、ポリエム２０、同４０Ｊ（以上、ローム・アンド・ハース・ジャパン（株）製）、ハイテックＥ−６０００、同Ｅ−７０５８、同Ｅ−４Ａ、同Ｅ−４Ｂ、同Ｅ−１００、同Ｅ−１０３Ｎ、同Ｅ−６８Ａ（以上、東邦化学工業（株）製）、ジョンワックスＪＷ−２４、同ＪＷ−５５４（以上、ジョンソン（株）製）などが挙げられる。
これらのポリエチレンワックスエマルションの使用量は、筆記板用水性インキ全量に対してポリエチレンワックスエマルション中の固形分量として１〜１０重量％、好ましくは２〜７重量％である。
【０００９】
更に、本発明による筆記板用水性インキは、筆跡の乾燥性を高める乾燥促進剤として、低級アルコールを使用することも可能である。低級アルコールとしてはエタノール、ノルマルプロパノール、イソプロピルアルコール、ノルマルブチルアルコール、イソブチルアルコール等が挙げられる。この低級アルコールの使用量はインキ中に含まれる上記エマルションを破壊しない程度であることが必要であり、１〜１５重量部、好ましくは２〜１０重量部である。
【００１０】
以上に示した成分以外に必要に応じて、ｐＨ調整材、防腐剤、防黴剤、湿潤剤、粘度調整剤、凍結防止剤、ペン先乾燥防止剤、消泡剤、または各種溶剤など、種々の添加剤を適宣選択して使用することができる。
【００１１】
尚、本発明の筆記板用水性インキの製造方法は、上記せる各成分を必要量混合し、ホモミキサー、ラボミキサー等の高速撹拌機や、ボールミル、サンドミルまたはビーズミル等の分散機にて混合・分散することにより容易に得ることができる。
【００１２】
【作用】
本願発明の筆記板用水性インキは、アクリル樹脂エマルションと、ポリエチレンワックスエマルションとが混合して形成した皮膜からなる。アクリル樹脂のみでは被筆記面に対する定着性が良いため、単に擦過した程度では剥離が生ぜず、ポリエチレンワックスエマルションを併用することにより、塗膜中の乳化剤とポリエチレンワックスとにより耐水性が低くなり、水で濡れたもので拭くと筆跡が消去できる。
【００１３】
【実施例】
以下に本発明を実施例に従って更に詳細に説明する。
0003757848.tif 000002
上記成分をボールミルにて１２時間撹拌して筆記板用水性インキを得た。
【００１４】
実施例２
Ｃ．Ｉピグメントレッド１７０      ２．０重量部
Ｃ．Ｉピグメントホワイト６      １３．０重量部
Ｃ．Ｉピグメント ホワイト１９   １１．０重量部
モビニール７２７                １０．０重量部
ジョンワックスＪＷ−５５４      １０．０重量部
プロピレングリコール              ４．０重量部
イソプロピルアルコール            ４．０重量部
プロクセルＧＸＬ（Ｓ）            ０．３重量部
水                              ４５．７重量部
上記成分をボールミルにて２４時間撹拌して筆記板用水性インキを得た。
【００１５】
実施例３
Ｃ．Ｉピグメントブルー１５：６    １．０重量部
Ｃ．Ｉピグメントホワイト６      １４．０重量部
Ｃ．Ｉピグメントホワイト１９    １０．０重量部
ジョンクリル６１Ｊ                ８．０重量部
ハイテックＥ−６８Ａ              ８．０重量部
グリセリン                        ７．０重量部
エチルアルコール                  ３．０重量部
ノルマルブチルアルコール          ２．０重量部
プロクセルＧＸＬ（Ｓ）（前述）    ０．２重量部
水                              ４６．８重量部
上記成分をボールミルにて４８時間分散して筆記板用水性インキを得た。
【００１６】
実施例４
Ｃ．Ｉピグメントグリーン７        １．０重量部
Ｃ．Ｉピグメントホワイト６      １３．０重量部
Ｃ．Ｉピグメントホワイト１９    １１．０重量部
ニカゾールＲＸ−６３８Ａ          ６．０重量部
ポリエム４０Ｊ                    ６．０重量部
グリセリン                        ７．０重量部
エチルアルコール                  ３．０重量部
ノルマルプロピルアルコール        ３．０重量部
プロクセルＧＸＬ（Ｓ）（前述）    ０．２重量部
水                              ４９．７重量部
上記各成分をボールミルにて４８時間分散して筆記板用水性インキを得た。
【００１７】
実施例５
Ｃ．Ｉピグメントオレンジ１３      ２．０重量部
Ｃ．Ｉピグメントホワイト６      １４．０重量部
Ｃ．Ｉピグメントホワイト１９      ９．０重量部
モビニール７２８                １０．０重量部
ハイテックＥ−４Ａ                ５．０重量部
グリセリン                        ７．０重量部
エチルアルコール                  ３．０重量部
プロクセルＧＸＬ（Ｓ）（前述）    ０．２重量部
水                              ４９．８重量部
上記各成分をボールミルにて１２時間分散して筆記板用水性インキを得た。
【００１８】
実施例６
Ｃ．Ｉピグメントイエロー１２      ２．０重量部
Ｃ．Ｉピグメントホワイト６      １３．０重量部
Ｃ．Ｉピグメントホワイト１９    １０．０重量部
プライマルＡＣ−３４４４          ６．０重量部
ポリエム２０                      ７．０重量部
エチレングリコール                ５．０重量部
エチルアルコール                  ３．０重量部
イソプロピルアルコール            ２．０重量部
プロクセルＧＸＬ（Ｓ）（前述）    ０．２重量部
水                              ５１．８重量部
上記各成分をボールミルにて２４時間分散して筆記板用水性インキを得た。
【００１９】
実施例７
Ｃ．Ｉピグメントバイオレット２３  ０．５重量部
Ｃ．Ｉピグメントホワイト６      １５．０重量部
Ｃ．Ｉピグメントホワイト１９      ８．０重量部
モビニール７０５                  ７．０重量部
ジョンワックスＪＷ−２４        １２．０重量部
グリセリン                        ７．０重量部
エチルアルコール                  ３．０重量部
プロクセルＧＸＬ（Ｓ）            ０．２重量部
水                              ４７．３重量部
上記各成分をボールミルにて４８時間分散して筆記板用水性インキを得た。
【００２０】
実施例８
Ｃ．Ｉピグメントホワイト６      １５．０重量部
Ｃ．Ｉピグメントホワイト１９    １２．０重量部
ジョンクリル４５０                ８．０重量部
ハイテックＥ−７０５８            ８．０重量部
プロピレングリコール              ７．０重量部
エチルアルコール                  ８．０重量部
イソプロピルアルコール            ２．０重量部
プロクセルＧＸＬ（Ｓ）（前述）    ０．２重量部
水                              ３３．８重量部
上記各成分をボールミルにて１２時間分散して筆記板用水性インキを得た。
【００２１】
比較例１
実施例１において、ハイテックＥ−１０００をプライマルＡＣ−２６１に変えた以外は実施例１と同様になして筆記板用水性インキを得た。
【００２２】
比較例２
実施例３において、ジョンクリル６１ＪとハイテックＥ−６８Ａをポリビニルアルコール８重量部に変え、剥離剤としてジメチルシロキサン−ポリエーテル共重合物５重量部と水を加え１００重量部にした以外は実施例３と同様になして筆記板用水性インキを得た。
【００２３】
比較例３
実施例５において、ハイテックＥ−４Ａを水に変えた以外は、実施例５と同様になして筆記板用水性インキを得た。
【００２４】
比較例４
実施例８において、ジョンクリル４５０とハイテックＥ−７０５８をポリオキシエチレンノニルフェニルエーテル２重量部と水に変え１００重量部にした以外は、実施例８と同様になして筆記板用水性インキを得た。
【００２５】
以上の実施例１〜８及び比較例１〜４で得た筆記板用水性インキを、攪拌用ステンレスボールを配置したインキ収容部にインキを直接充填し、インキ収容部とペン先との間に配置した弁機構をペン先ノックにより開弁し、前記インキをペン先に吐出して筆記を可能とする型の生インキ式筆記具に充填して筆記用試験サンプルを作成し、筆記試験及び消去性試験を行なった。
結果を表１に示す。
【００２６】
【表１】
0003757848.tif 000003
【００２７】
※１  定着試験
▲１▼ホーロー製ホワイトボード及び▲２▼メラミン樹脂性ホワイトボードに５×５ｃｍの四角形の線を筆記し、１０分後に筆跡を指で最高で１０回擦り、筆跡が消えるまでの回数を測定した。
＞１０：１０回擦っても、筆跡に変化無い
【００２８】
※２  消去性試験
▲１▼ホーロー製ホワイトボード及び▲２▼メラミン樹脂製ホワイトボードに５×５ｃｍの四角形の線を筆記し、１０分後に筆跡を濡れ雑巾で最高で１０回拭き、筆跡が消えるまでの回数を測定した。
＞１０：１０回拭いても筆跡は消えない
【００２９】
【発明の効果】
以上のごとく、本発明の筆記板用水性インキは、非浸透性である筆記面上に筆記でき、その筆跡が濡れ雑巾、ウェットティッシュ、湿色黒板拭き等の濡れた拭き材による消去に優れたものである。